СПОСОБ ПРИГОТОВЛЕНИЯ СЛОИСТЫХ НАНОЧАСТИЦ И ПОЛУЧЕННЫЕ НАНОЧАСТИЦЫ

1. Способ получения слоистых наночастиц, отличающийся тем, что содержит следующие стадии, состоящие в том, что:
а) слоистый материал смешивают с разделяющим агентом, выбранным из полиолов,
в) разделенный слоистый материал взаимодействует со сшивающим агентом в присутствии воды и кислоты, причем, упомянутый агент отвечает общей формуле
a
4-a
RXY,
в которой
R представляет собой атом водорода или углеводородный радикал, содержащий от 1 до 40 атомов углерода, а группы R могут быть одинаковыми или различными,
X представляет собой атом кремния, циркония или титана,
Y представляет собой алкоксигруппу, содержащую от 1 до 12 атомов углерода, или галоген, и
а равно 1, 2 или 3
с) выделяют слоистые наночастицы.
2. Способ по п.1, отличающийся тем, что разделяющий агент представляет собой диол.
3. Способ по п.2, отличающийся тем, что диол представляет собой этиленгликоль, 1,3-пропандиол, 1,4-бутандиол или полиэтиленгликоль.
4. Способ по любому из пп.1-3, отличающийся тем, что на стадии а) количество слоистого материала составляет от 10 до 70 мас.% по отношению к общей массе смеси, предпочтительно, от 20 до 50 мас.%.
5. Способ по любому из пп.1-2, отличающийся тем, что смесь на стадии а) получают при температуре порядка от 20 до 25°С.
6. Способ по любому из пп.1-2, отличающийся тем, что радикал R является линейным, разветвленным или циклическим, насыщенным или ненасыщенным радикалом, и может содержать один или несколько гетероатомов О или N или замещаться одной или несколькими аминогруппами, карбоксигруппой, эпокси или амидогруппами.
7. Способ по п.6, отличающийся тем, что сшивающий агент представляет собой органосилан, предпочтительно, содержащий две или три алкоксигруппы.
8. Способ по любому из пп.1-2, отличающийся тем, что сшивающий агент добавляют в количестве, составляющем от 15 до 75 мас.% по отношению к общей массе исходного слоистого материала, предпочтительно, от 30 до 70 мас.%.
9. Способ по любому из пп.1-2, отличающийся тем, что кислоту добавляют в количестве, достаточном для того, чтобы рН смеси на стадии в) равнялся от 1 до 6, предпочтительно, от 3 до 5, и преимущественно порядка 4.
10. Способ по любому из пп.1-2, отличающийся тем, что соединения на стадии в) перемешивают при температуре порядка от 20 до 25°С, затем греют при температуре, не превышающей 90°С.
11. Способ по любому из пп.1-2, отличающийся тем, что слоистый материал представляет собой глину или боемит.
12. Слоистые наночастицы, полученные способом по любому из пп.1-10, отличающиеся тем, что значение потерь при прокаливании больше 6%, предпочтительно, больше 12% и, еще предпочтительнее, больше 16%.